(57)【要約】【課題】内径２ｍｍ以下の細いチューブであっても、塗布液を薄い膜厚一定の塗膜に形成できる医療用管状物の内面コート方法を提供する。【解決手段】内径２ｍｍ以下のチューブに塗布液をコートするに当たり、塗布液を粘度１０ｃｐ未満に調整してチューブに注入し、次いで該チューブに圧力２７〜５０ｋＰａの気体で前記塗布液をチューブ長手方向に押し込み移動させるようにすることを特徴とする。【選択図】　　　図１
2004121618.tif 000002
【特許請求の範囲】
【請求項１】
内径２ｍｍ以下のチューブに塗布液をコートするに当たり、塗布液を粘度１０ｃｐ未満に調整してチューブに注入し、次いで該チューブに圧力２７〜５０ｋＰａの気体を負荷して前記塗布液をチューブ長手方向に押し込み移動させるようにする医療用管状物の内面コート方法。
【請求項２】
前記チューブの内径が０．５〜１．５ｍｍである請求項１に記載の医療用管状物の内面コート方法。
【請求項３】
前記塗膜の厚さが２０μｍ以下である請求項１または２に記載の医療用管状物の内面コート方法。
【請求項４】
前記チューブがカテーテルであり、前記塗布液が抗血栓性材料である請求項１または２に記載の医療用管状物の内面コート方法。
【発明の詳細な説明】
【０００１】
【発明の属する技術分野】
本発明は医療用管状物の内面コート方法に関し、さらに詳しくは、カテーテル等の医療用管状物の内面に抗血栓性材料の薄膜を膜厚一定に形成する医療用管状物の内面コート方法に関する。
【０００２】
【従来の技術】
可撓性チューブ（カテーテル）を血管などに挿入して薬剤を投与する治療方法において、カーテルを長期間にわたり体内に留置すると、血液と接触することによりカテーテル表面に血栓が生ずるため、カテーテルの外表面に抗血栓性材料を塗布したものが多く使用されている。しかし、近年では、カテーテルの内面にも抗血栓性材料を塗布することが要望されるようになってきた。
【０００３】
従来、抗血栓性材料等の塗布液をカテーテル内面に塗布する場合には、その塗布液にカテーテルを浸漬し、さらに減圧吸引することにより行っていた（例えば、特許文献１参照）。しかし、この方法では、塗布液を薄い膜厚一定の塗膜に形成することができず、カテーテルの長手方向に膜厚の勾配ができやすいとう欠点があった。
【０００４】
また、抗血栓性材料などの塗布液をカテーテル内面に厚さ５０〜１００μｍ程度に塗布する方法として、塗布液を粘度１０〜８００ｃｐに調整して、チューブ（カテーテル）に注入した後、圧力２０〜２００ｍｍＨｇ（＝０．２６７〜２６．７ｋＰａ）の圧縮空気を送り込んで塗布液をチューブ内に移動させる方法も知られている（特許文献２参照）。
【０００５】
しかし、内径２．０ｍｍ以下、特に０．５〜１．５ｍｍの細いカテーテルの内面に膜厚２０μｍ以下、特に１０μｍ以下の薄い塗膜を形成しようとする場合には、上記のように高い粘度の塗布液を上記圧力で押圧したのでは、塗布液に中断が生じたり、また最初と最後でコーティング速度の差が大きくなり、塗膜むらが生ずるという問題があった。
【０００６】
【特許文献１】
特開平８−１３１５３６号公報（第５頁）
【特許文献２】
特許第２５５１５４１号公報
【０００７】
【発明が解決しようとする課題】
本発明の目的は、内径２ｍｍ以下の細いチューブであっても、塗布液を薄い膜厚一定の塗膜に形成することができる医療用管状物の内面コート方法を提供することにある。
【０００８】
【課題を解決するための手段】
上記目的を達成する本発明の医療用管状物の内面コート方法は、内径２ｍｍ以下のチューブに塗布液をコートするに当たり、塗布液を粘度１０ｃｐ未満に調整してチューブに注入し、次いで該チューブに圧力２７〜５０ｋＰａの気体で前記塗布液をチューブ長手方向に押し込み移動させるようにすることを特徴とするものである。
【０００９】
このように塗布液を粘度１０ｃｐ未満の低粘度に調整し、これをチューブに注入した後、２７〜５０ｋＰａのやや高めの圧力にした気体を負荷して塗布液を押し込み移動させることにより、内径２ｍｍ以下の細いチューブであっても薄くかつ均一な塗膜を形成することができる。
【００１０】
【発明の実施の形態】
本発明において医療用管状物とは、生体の治療に使用されるチューブ状器具をいい、特にカテーテルをいう。チューブを構成する材料としては、ポリ塩化ビニル、ポリウレタンなどの軟質樹脂から成形されたものが好ましく使用される。
【００１１】
医療用管状物に対する内面コート方法は、内径２ｍｍ以下のチューブを対象とし、特に内径０．５〜１．５ｍｍの細径チューブの内面に均一な塗膜を形成するようにしたものである。この細径のチューブに形成する目標膜厚は、２０μｍ以下、特に１０μｍ以下の極薄で均一な塗膜にする。
【００１２】
塗布液としては、医療用管状物の用途により異なるが、カテーテルの場合には抗血栓性材料が塗布される。抗血栓性材料は、従来公知のものがいずれも適用可能であるが、中でもヘパリン化親水性材料の場合に好適である。また、ヘパリン化親水性材料としては、疎水性ポリマと親水性モノマとの共重合体にヘパリン又はその塩をイオン結合するようにしたものがよい。
【００１３】
本発明は、上記のような非常に細いチューブと塗布液を使用し、そのチューブに塗布液を内面コートする際に、塗布液は粘度１０ｃｐ未満の低粘度に調整したものを使用し、より好ましくは５〜９ｃｐの範囲に調整したものを使用する。塗布液の粘度が１０ｃｐよりも高いと、内径２ｍｍ以下の極細チューブの内面に対して、膜厚２０μｍ以下の極薄の塗膜を均一にコートすることが難しくなる。
【００１４】
上記のように粘度を調整した塗布液は、まずチューブの一端に一定量を注入する。次いで、そのチューブを上下方向に直線状に垂下させ、チューブ上端から２７〜５０ｋＰａのやや高めに設定した圧力（陽圧）の気体を負荷する。このやや高めの圧力の気体を負荷することにより、チューブ内に注入されていた塗布液はチューブ長手方向に沿って滑らかに移動すると共に、通過跡に薄く均一な塗膜を形成する。
【００１５】
上記塗膜の形成は、塗布液を自重だけで移動させても得ることはできない。また、気体を負荷する場合であっても、圧力が２７ｋＰａ未満では塗布液を一定速度に移動させて膜厚一定にすることは難しい。他方、圧力を５０ｋＰａよりも高くすると、塗布液が途中で途切れを発生することがあるため、同様に膜厚一定の塗膜を形成することはできない。
【００１６】
上記のように塗布液の背面に負荷する気体としては特に限定されるものではないが、好ましくは濾過処理により清浄化した圧縮空気を使用するのがよい。また、必要により窒素ガスなどの不活性ガスを使用するようにしてもよい。
【００１７】
図１は、本発明の医療用管状物の内面コート方法を実施する装置を例示したものである。
【００１８】
図１に示すように、ボックス１が水平方向に延長するように設けられ、その上面側に複数の塗布液注入管２が取り付けられる。また、底面側に各塗布液注入管２の吐出口に対応するように複数のロート部３が設けられている。各ロート部３には、塗布液注入管２のバルブ２ａを開閉操作することにより一定量の塗布液が供給されるようになっている。また、ボックス１の側部には気体供給管４が連結され、バルブ４ａを開閉操作することにより、圧力２７〜５０ｋＰａの気体がボックス１内に供給されるようになっている。
【００１９】
上記コート装置を使用してチューブ内面に塗布液をコートするときは、まず内径２ｍｍ以下の複数本のチューブ５を用意し、それぞれロート部３の下端に連結する。
【００２０】
このように複数本のチューブ５をセットした後、バルブ２ａを開弁して各塗布液注入管２から粘度１０ｃｐ未満に調整した塗布液をロート部３内に一定量だけ滴下し、かつチューブ５の上端部に注入する。一定量の塗布液の注入が終了するとバルブ２ａを閉弁し、次いで気体供給管４のバルブ４ａを開弁し、気体供給管４から圧力２７〜５０ｋＰａの気体（圧縮空気）をボックス１内に供給する。この気体の供給により、各チューブ５の上端にあった塗布液が気体圧力に押されてゆっくりと下方へ移動を始め、移動跡のチューブ内面に膜厚均一な塗膜を形成する。
【００２１】
上記コート装置によれば、複数本のチューブに同時に塗布液をコートすることができる。
【００２２】
【実施例】
内径１．５ｍｍ、長さ１ｍのポリ塩化ビニルからなるチューブを１０本用意し、それぞれ５本ずつのチューブに、図１の装置により、塗布液としてヘパリン化親水性材料を使用して、表１に記載の条件によって、目標膜厚１０μｍが得られるように内面コート処理をした（実施例１，比較例１）。
【００２３】
それぞれ５本ずつのチューブに形成された塗布液の膜厚（平均値および標準偏差）を下記の方法で測定したところ、表１の結果が得られた。
【００２４】
〔厚さの測定方法〕
各チューブを塗布液注入口から長さ方向に３０ｃｍ，６０ｃｍ，９０ｃｍの各位置で輪切りにして切片を作成し、各切片の周方向の３時，６時，９時，１２時の各部分におけるコート膜厚を光学顕微鏡でそれぞれ測定し、これら測定値の平均値と標準偏差を計算した。
【００２５】
【表１】
2004121618.tif 000003
【００２６】
表１の結果から、実施例１では、目標膜厚の１０μｍを得ることが可能であると共に、厚さ斑も小さくて均一性に優れたものであった。しかし、比較例１では、標準偏差が大きく均一性に劣っていた。
【００２７】
【発明の効果】
上述したように本発明によれば、塗布液を粘度１０ｃｐ未満の低粘度に調整し、この低粘度に調整された塗布液をチューブに注入して、やや高めの圧力２７〜５０ｋＰａに設定した気体を負荷して押し込み移動させるようにしたので、内径２ｍｍ以下のごく細いチューブであっても、塗布液を薄くかつ均一な塗膜に形成することができる。
【図面の簡単な説明】
【図１】本発明の医療用管状物の内面コート方法を実施する装置を例示した概略図である。
【符号の説明】
１　ボックス
２　塗布液注入管
３　ロート部
４　気体供給管
５　チューブ
【図１】
2004121618.tif 000004